(57)【要約】【課題】  市販の消しゴムによっては消去できないが、特定の消し具を用いることによって初めて筆記描線を消去することができる消し具を提供する。【解決手段】  筆記具用インキ組成物による筆記描線を消去するための消し具であって、該消し具は研磨剤、可塑剤、充填剤を含有せず、硬度が７０°〜１００°となる材質からなることを特徴とする消し具。  好ましくは、ＪＩＳ  Ｓ  ６０５０−２００２に規定する鉛筆描線の消し能力（消字率）が７０％以下となるものが望ましく、また、この消し具は、熱可塑性樹脂と熱可塑性エラストマーの混合物からなるものが好ましい。【選択図】  なし【特許請求の範囲】
【請求項１】
筆記具用インキ組成物による筆記描線を消去するための消し具であって、該消し具は研磨剤、可塑剤、充填剤を含有せず、硬度が７０°〜１００°となる材質からなることを特徴とする消し具。
【請求項２】
ＪＩＳ  Ｓ  ６０５０−２００２に規定する鉛筆描線の消し能力（消字率）が７０％以下となる請求項１記載の消し具。
【請求項３】
筆記描線の消去に際し、自己摩耗が少ない請求項１又は２記載の消し具。
【請求項４】
可塑剤を含有しない請求項１〜３の何れか一つに記載の消し具。
【請求項５】
熱可塑性樹脂と熱可塑性エラストマーの混合物からなる請求項１〜４の何れか一つに記載の消し具。
【請求項６】
オレフィン系樹脂とオレフィン系熱可塑性エラストマーの混合物からなり、その配合比率が重量比で１：１〜１：４である請求項１〜５の何れか一つに記載の消し具。
【請求項７】
筆記具用インキ組成物を収容してなる筆記具であって、該筆記具には、請求項１〜６の何れか一つに記載の消し具を具備してなることを特徴とする筆記具。
【発明の詳細な説明】
【技術分野】
【０００１】
本発明は、市販の消しゴムによっては消去できないが、特定の消し具を用いることによって初めて筆記描線を消去することができる消し具に関する。
【背景技術】
【０００２】
従来より、市販の消しゴムにより筆記描線を消去することができる消しゴム消去性インキ組成物は、数多くのものが知られているが、近年、特に水を主溶剤とした消しゴム消去性インキ組成物が数多く開示されている。
【０００３】
例えば、スチレン−ブタジエン共重合体及び水に不溶な顔料を含む、ハイライター、その他の筆記具用に好適な、粘度が１０ｃｐｓ〜３０ｃｐｓからなる水性の消去可能なインキ組成物及びそれを使用するためのマーカー（例えば、特許文献１参照）や、０℃以下の造膜温度若しくは０℃以下のガラス転移温度を有する樹脂、顔料及び水を含有する消去性インキ組成物、並びに、０℃以下の造膜温度若しくは０℃以下のガラス転移温度を有する樹脂、粒子径１〜２０μｍの着色球状微粒子及び水を含有し、インキ粘度を５〜３５ｍＰａ・ｓとしてなる消去性インキ（例えば、本願出願人による特許文献２及び３参照）、並びに、ガラス転移温度が０℃以下の造膜性樹脂粒子と、染料で着色された着色樹脂粒子と、造膜抑制剤と、水とを少なくとも含む筆記用消しゴム消去性水性インキ組成物（例えば、特許文献４参照）などが知られている。
【０００４】
しかしながら、これらの各公報に開示される消去性インキ組成物、並びに、これまでに知られている今までの消去性インキ組成物は、市販の消しゴム、硬度７０°未満の消しゴムによって消去することを前提としているため、紙面と筆記描線との固着性が十分でなく、指等による擦過により簡単に剥がれたりし、消しゴム消去性と耐擦過性のバランスに優れたものは得られていない点に課題がある。
そこで、本発明者らは、上記の課題を解決した筆記具用インキ組成物、具体的には、少なくとも、顔料と、増粘剤と、造膜性のアクリロニトリルブタジエン樹脂エマルジョンと、水とを含有し、インキの表面張力が３０〜４５ｄｙｎｅ／ｃｍとしてなる消去性インキ組成物等を開発している。
このインキ組成物による筆記描線は、従来の消しゴムでは消去できない特性を備えたものである。
【０００５】
一方、従来の消しゴムとしては、例えば、エチレン−酢酸ビニル共重合体と、ポリオレフィン系エラストマーと、充填剤と、可塑剤とより少なくともなる消しゴム（例えば、特許文献５参照）、基材成分として塩化ビニル系樹脂を用い、可塑剤として４．５−エポキシヘキサヒドロフタル酸ジ−２−エチルへキシルを含有する消しゴム組成物（例えば、特許文献６参照）、スチレン系熱可塑性エラストマー、充填剤及び汗チルかグリセリンを少なくとも含有する消しゴム（例えば、特許文献７参照）、基材に対して０．１〜１０重量％の未架橋のエチレンプロピレンゴムを含む非塩素系化合物よりなる消しゴム（例えば、特許文献８参照）が知られている。
【０００６】
これらの各公報に記載される消しゴムは、従来の市販の消しゴムと同等の機能を有するものであり、鉛筆描線の消去を行うことは可能であるが、可塑剤や充填剤を含むものであるので、本発明者らが開発した上記筆記具用インキ組成物による筆記描線は、消しゴム自身が自己摩耗してしまい、筆記描線を良好に消去できないという課題がある。更に、紙面を傷つけることなく、筆記描線を消すことができるものでなければならない。
【特許文献１】特開平７−５０５１７４号公報（特許請求の範囲、実施例等）
【特許文献２】特開平４−５６０８９号公報（特許請求の範囲、実施例等）
【特許文献３】特開平５−２７９６１４号公報（特許請求の範囲、実施例等）
【特許文献４】特開２００３−５５５９３号公報（特許請求の範囲、実施例等）
【特許文献５】特開平１１−３３４２８９号公報（特許請求の範囲、実施例等）
【特許文献６】特開２００１−８１２５９号公報（特許請求の範囲、実施例等）
【特許文献７】特開２００２−２５４８９４号公報（特許請求の範囲、実施例等）
【特許文献８】特開２００２−２００８９０号公報（特許請求の範囲、実施例等）
【発明の開示】
【発明が解決しようとする課題】
【０００７】
本発明は、上記従来技術の課題、現状、要求特性等に鑑み、これを解消しようとするものであり、指等による擦過、従来の市販の消しゴムによっては消すことができず、また、鉛筆による描線に対しては消去できない特性を備えると共に、紙面を傷つけず、良好な筆記描線の消去性が得られる消し具を提供することを目的とする。
【課題を解決するための手段】
【０００８】
本発明者らは、上記従来の課題等を解決するために、従来の消しゴムの組成、物性等について鋭意検討した結果、研磨剤、可塑剤、充填剤を含有せず、硬度を特定したものを用いることにより、上記目的の消し具が得られる見い出し、本発明を完成するに至ったのである。
【０００９】
すなわち、本発明は、次の（１）〜（７）に存する。
（１）  筆記具用インキ組成物による筆記描線を消去するための消し具であって、該消し具は研磨剤、可塑剤、充填剤を含有せず、硬度が７０°〜１００°となる材質からなることを特徴とする消し具。
（２）  ＪＩＳ  Ｓ  ６０５０−２００２に規定する鉛筆描線の消し能力（消字率）が７０％以下となる上記（１）記載の消し具。
（３）  筆記描線の消去に際し、自己摩耗が少ない上記（１）又は（２）記載の消し具。
（４）  可塑剤を含有しない上記（１）〜（３）の何れか一つに記載の消し具。
（５）  熱可塑性樹脂と熱可塑性エラストマーの混合物からなる上記（１）〜（４）の何れか一つに記載の消し具。
（６）  オレフィン系樹脂とオレフィン系熱可塑性エラストマーの混合物からなり、その配合比率が重量比で１：１〜１：４である上記（１）〜（５）の何れか一つに記載の消し具。
（７）  筆記具用インキ組成物を収容してなる筆記具であって、該筆記具には、上記（１）〜（６）の何れか一つに記載の消し具を具備してなることを特徴とする筆記具。
なお、本発明において規定する消しゴムの「硬度」は、ゴム硬度計ＧＳ−７０１（テクロック社製）によって測定した値である。
【発明の効果】
【００１０】
本発明によれば、指等による擦過、従来の市販の消しゴムによっては消すことができず、紙面を傷つけない筆記描線用の消し具が提供される。
請求項２〜６記載の発明によれば、指等による擦過、従来の市販の消しゴムによっては消すことができず、しかも、鉛筆による描線に対しては消去できない特性を備えると共に、紙面を傷つけない筆記描線用の消し具が提供される。
請求項７記載の発明によれば、指等による擦過、従来の市販の消しゴムによっては消すことができず、また、鉛筆による描線に対しては消去できない特性を備えると共に、紙面を傷つけない筆記描線用の消し具が具備された筆記具が提供される。
【発明を実施するための最良の形態】
【００１１】
以下に、本発明の実施形態を詳しく説明する。
本発明の消し具は、筆記具用インキ組成物による筆記描線を消去するための消し具であって、該消し具は研磨剤、可塑剤、充填剤を含有せず、硬度が７０°〜１００°となる材質からなることを特徴とするものである。
【００１２】
本発明の消し具は、研磨剤、可塑剤、充填剤を含有せず、硬度が７０°〜１００°となる材質からなるものであれば、特に限定されず、例えば、各種の熱可塑性樹脂、熱硬化性樹脂、熱可塑性エラストマー、加硫ゴム、合成ゴム、無機物・有機物の焼結体などの少なくとも１種（各単独、又は２種以上の混合物）を使用することにより構成することができる。
本発明において、研磨剤（研磨粒子）を含有しない理由は、紙面を傷めることなく筆記描線を消去するために、研磨剤（研磨粒子）を含有しないものである。
【００１３】
用いることができる熱可塑性樹脂としては、例えば、オレフィン系、スチレン系、アクリル系、エステル系、塩化ビニル系などを用いることができ、また、熱硬化性樹脂としては、例えば、エポキシ系、ウレタン系、メラミン系、尿素系、フェノール系などを用いることができる。
用いることができる熱可塑性エラストマーとしては、例えば、オレフィン系、スチレン系、ウレタン系、ポリエステル系、フッ素系などの各種エラストマーを用いることができる。また、ゴムについても、天然ゴムを含む加硫ゴム、各種合成ゴムを用いることができる。
【００１４】
本発明において、好ましい消し具は、人体への安全性、他のプラスチックに接触した場合の接着による不具合の点から、ジブチルフタレート（フタル酸ジブチル）、ジオクチルフタレート（フタル酸ジオクチル）などの可塑剤を含有しなことが望ましい。
また、耐摩耗性、特定インキによる筆記描線の消去性の点から、上記熱可塑性樹脂と熱可塑性エラストマーの混合物（配合比率が重量比で１：１〜１：４）からなる消し具が好ましく、更に好ましくは、オレフィン系樹脂とオレフィン系熱可塑性エラストマーの混合物からなり、その配合比率が重量比で１：２．５〜１：３．５となるものが望ましい。
これらの熱可塑性樹脂と熱可塑性エラストマーの混合物は、筆記描線の消去に際し、自己摩耗が少ないものとなるので好ましいものである。
【００１５】
本発明において、上記材質で構成される消し具の硬度は、７０°〜１００°となることが必要であり、好ましくは、７５〜９５°、更に好ましくは、８０〜９３°となるものが望ましい。
この硬度が７０°未満であると、柔らかすぎて特定インキによる描線が消去できなくなり、一方、１００°を超えると、消し具自体が柔軟性がないため、描線と紙面との接着力を上回る摩擦力が生じないため消去できないものとなる。
【００１６】
本発明の消し具において、指等による擦過、従来の市販の消しゴムによっては消すことができず、しかも、鉛筆による描線に対しては消去できない特性を備えると共に、紙面を更に傷つけない筆記描線用の消し具を提供する点から、ＪＩＳ  Ｓ  ６０５０−２００２に規定する鉛筆描線の消し能力（消字率）が７０％以下となるものが好ましい。なお、この試験で使用する鉛筆は、ＪＩＳ  Ｓ  ６００６に規定する鉛筆（ＨＢ）である。
この特性を有する消し具とするためには、熱可塑性樹脂の種類と配合比により調整することができる。
【００１７】
本発明の消し具には、本発明の効果を損なわない範囲で、上記材質中に、着色剤、香料などを混合してもよいものである。
本発明の消し具は、上記各種の熱可塑性樹脂、熱硬化性樹脂、熱可塑性エラストマー、ゴム等を慣用の方法により混合して調製することができる。
具体的には、配合物を加熱溶融してニーダーで十分混練し、一旦これを冷却したものを粉砕して、所定温度に調整した押し出し成形機若しくは射出成形機により金型を介して得ることができる。
【００１８】
本発明の消し具の形状等は、特に限定されるものではなく、例えば、円柱状、角柱状、三角柱状、直方体、表面に凹凸や突起を有する複雑な形状としてもよいものである。
図１は、一般的な形状となる本発明の消し具Ａの実施形態である。この消し具Ａは、ポリプロピレン（Ｊ−７２８、三井化学社製）２５重量部と、オレフィン系熱可塑性エラストマー（アクティマー、ＬＱＡ９７７０Ｎ、リケンテクノス社製）７５重量部から構成される消し具本体１０と、紙製ケース１１とからなるものである。
また、筆記具用インキ組成物を収容してなる筆記具の後端部に、本発明の消し具を具備せしめることもできるものである。
図２は、本発明の消し具を筆記具本体の後端部に具備した筆記具である。
この筆記具Ｂは、消去性インキ組成物２０を中綿等に吸蔵させないで直接貯溜する軸体となるインキタンク部２１に充填したものである。
このサインペンＢでは、インキタンク部２１内にバルブ機構２２を介在して繊維芯からなるペン先２３へインキ２０が供給される構成となっている。図２中の２４はホルダー部材であり、２５はインキタンク部２１の後部に固着される後部部材であり、２６はスプリング２７にて可動するインナーキャップであり、これによりキャップ２８をした際に加圧されてバルブ２２が開放されるのを防止することができる。図示符号２９は、キャップ４８の一方の端部の凹状内に嵌合された本発明の研磨剤を含有せず、硬度７０〜１００°〔本実施形態では硬度９０°、熱可塑性樹脂と熱可塑性エラストマーの混合物（配合比率が重量比で１：１〜１：４）〕の消去具より構成されるものである。
【００１９】
このように構成される本発明の消し具は、筆記具用インキ組成物による筆記描線を消去するための消し具であって、該消し具は研磨剤、可塑剤、充填剤を含有せず、硬度が７０°〜１００°となる材質からなるものであり、この消し具は筆記描線の紙面への接着力より形状保持力が大きく、更に、筆記描線の紙面への接着力より筆記描線の塗膜に対する摩擦力が大きいものとなるため、指等による擦過、従来の市販の消しゴムによっては消すことができず、紙面を傷つけない筆記描線用の消し具が得られることとなる。
更に、ＪＩＳ  Ｓ  ６０５０−２００２に規定する鉛筆描線の消し能力（消字率）が７０％以下となる消し具とすれば、指等による擦過、従来の市販の消しゴムによっては消すことができず、しかも、鉛筆による描線に対しては消去できない特性を備えると共に、紙面を傷つけない筆記描線用の消し具が得られるものとなる。
また、本発明の筆記具は、指等による擦過、従来の市販の消しゴムによっては消すことができず、また、鉛筆による描線に対しては消去できない特性を備えると共に、紙面を傷つけない筆記描線用の消し具が具備された筆記具が得られるものとなる。
【実施例】
【００２０】
次に、実施例及び比較例により本発明を更に詳細に説明するが、下記実施例等に限定されるものではない。
【００２１】
〔実施例１〜３及び比較例１〜３〕
（実施例１）
ポリプロピレン樹脂（Ｊ−７２８、三井化学社製）２５重量部と、熱可塑性エラストマー（アクティマー、ＬＱＡ９７７０Ｎ、リケンテクノス社製）７５重量部とを加熱溶融してニーダーで十分混練した後、冷却、粉砕したものを押し出し成形機により溶融押し出しして冷却したものを切断して消し具（大きさ１２×５×２０ｍｍ）を得た。
【００２２】
（実施例２）
ポリプロピレン樹脂（Ｊ−７２８、三井化学社製）２０重量部と、熱可塑性エラストマー（トレフシン３２７１−６５Ｗ３０８、ＡＥＳジャパン社製）８０重量部とを加熱溶融してニーダーで十分混練した後、冷却、粉砕したものを押し出し成形機により溶融押し出しして冷却したものを切断して消し具（大きさ１２×５×２０ｍｍ）を得た。
【００２３】
（実施例３）
ポリプロピレン樹脂（Ｊ−７２８、三井化学社製）５０重量部と、熱可塑性エラストマー（レオストマ、ＣＦＲ９９６５Ｎ、リケンテクノス社製）５０重量部とを加熱溶融してニーダーで十分混練した後、冷却、粉砕したものを押し出し成形機により溶融押し出しして冷却したものを切断して消し具（大きさ１２×５×２０ｍｍ）を得た。
【００２４】
（比較例１）
ポリプロピレン樹脂（Ｊ−７２８、三井化学社製）２０重量部と、エチレン−酢酸ビニル共重合体熱可塑性エラストマー（エバテート  ＶＭ６１８Ａ、住友化学社製）８０重量部とを加熱溶融してニーダーで十分混練した後、冷却、粉砕したものを押し出し成形機により溶融押し出しして冷却したものを切断して消し具（大きさ１２×５×２０ｍｍ）を得た。
【００２５】
（比較例２）
ポリプロピレン樹脂（Ｊ−７２８、三井化学社製）からなる消し具（大きさ１２×５×２０ｍｍ）を用いた。
【００２６】
（比較例３）
市販の三菱鉛筆社製、商品名「ＥＰ−１０５」（配合組成；塩化ビニル製、可塑剤・充填剤含有）を用いた。
なお、実施例１〜３及び比較例１〜３の消し具の大きさは、１２×５×２０ｍｍとしたものである。
【００２７】
得られた消し具について、下記各評価方法により、消し具の硬度、ＪＩＳ  Ｓ  ６０５０−２００２に規定する鉛筆描線の消し能力（消字率）、消去性試験１を評価等した。
これらの結果を下記表１に示す。
【００２８】
（消し具の硬度の評価方法）
ゴム粘度計ＧＳ−７０１（テクロック社製）により測定した。
【００２９】
〔鉛筆描線の消し能力（消字率）の評価方法〕
ＪＩＳ  Ｓ  ６０５０−２００２に規定する鉛筆描線の消し能力（消字率）を算出し、下記評価基準で評価した。
評価基準：
◎：消字率７０％以下
○：消字率７０％超〜７５％未満
△：消字率７５％以上〜８０％未満
×：消字率８０％以上
【００３０】
（消去性試験１）
下記配合組成の筆記具用インキ組成物を調製した。この筆記具用インキ組成物を図２に準拠する筆記具に充填し、紙面（坪量５０〜１００ｇ／ｍ２、白色度７５％以上の紙、以下同様）に筆記した。この筆記描線に対して実施例及び比較例の消し具を用いて、下記方法により消去試験を行い、下記評価基準で評価した。
荷重５Ｎ、摩消速度１５ｃｍ／秒、往復回数４回をテスターの手で行い、消字率をＪＩＳ  Ｓ  ６０５０−２００２に準拠する消去性試験を行い、消字率を算出した。
【００３１】
（筆記具用インキ組成物の調整）
下記配合成分を下記方法により製造して消去性インキ組成物を得た。
顔料：ピンク色樹脂粒子の水分散液                                      ８重量％
〔ＳＷ−１７（シンロイヒ社製）、平均粒径１μｍ、固形分量４２％〕
樹脂エマルジョン：アクリロニトリル・ブタジエン共重合体の水分散液    ６０重量％
〔Ｎｉｐｏｌ  ＬＸ５１７Ａ（日本ゼオン社製）、固形分量４０％、表面張力４２ｄｙｎｅ／ｃｍ〕
増粘剤：結晶セルロース〔旭化成（株）製〕                          ０．５重量％
〔ＲＣ−５９１、ホモミキサー、１００００ｒｐｍ  １０分〕
尿素                                                                １８重量％
水（精製水）                                                    １３．５重量％
上記配合成分のうち、タンク内に撹拌しながら順次添加し、均一になるまで混合撹拌した後、１μｍのバグフィルターで濾過することにより、インキを製造した。
【００３２】
評価基準：
◎：消字率９０％以上
○：消字率８０％以上〜９０％未満
△：消字率７０％以上〜８０％未満
×：消字率７０％未満
【００３３】
【表１】
2006044144.tif 000002
【００３４】
上記表１の結果から明らかなように、本発明の範囲となる実施例１〜３で得られた消し具は、従来の消しゴムでは、消去不可能な特定の筆記描線を紙面を傷つけることなく消去できることが判った。
【図面の簡単な説明】
【００３５】
【図１】本発明の消し具の実施形態の一例を示す斜視図である。
【図２】本発明の消し具を具備した筆記具の縦断面図である。
【符号の説明】
【００３６】
Ａ  消し具
１０  消し具本体
１１  ケース
【図１】
2006044144.tif 000003
【図２】
2006044144.tif 000004